ГРУНТОВОЧНАЯ ПЛЕНКА С УЛУЧШЕННОЙ АДГЕЗИЕЙ

1. Применение грунтовочной композиции Z, содержащей по меньшей мере
a) соединение формулы (I)
причем радикал R означает n-валентный алифатический углеводородный радикал с 2-15 атомами C, который, возможно, содержит гетероатомы;
1
радикал R означает атом водорода или метильную группу;
и
n имеет значение от 2 до 4;
а также
b) по меньшей мере один полимер P, который содержит по меньшей мере одну нуклеофильную функциональную группу;
в качестве грунтовки для покрытия и склеивания синтетических пленок.
2. Применение по п.1, отличающееся тем, что радикал R означает этерифицированный или частично этерифицированный остаток полиола, который, в частности, выбран из группы, состоящей из глицерина, 1,1,1-триметилолэтана, пентаэритрита, 1,1,1-триметилолпропана и ди(триметилолпропана).
3. Применение по одному из предыдущих пунктов, отличающееся тем, что соединение формулы (I) выбрано из группы, состоящей из триметилолпропан-трис-(1-(2-метил)азиридин)пропионата, триметилолпропан-трис-3-(1-азиридинпропионата) и пентаэритритол-трис-3-(1-азиридинпропионата).
4. Применение по п.1, отличающееся тем, что количество соединения формулы (I) составляет от 0,1 до 3 вес.%, в частности от 0,2 до 2 вес.%, предпочтительно от 0,3 до 0,7 вес.%, в расчете на общий вес грунтовочной композиции Z.
5. Применение по п.1, отличающееся тем, что полимер P содержит по меньшей мере одну нуклеофильную функциональную группу, которая выбрана из группы, состоящей из гидроксильной группы, карбоксильной группы, сульфонатной группы и фосфатной группы.
6. Применение по п.5, отличающееся тем, что полимер P является полиуретаном, в частности сложным полиэфир-полиуретаном, или поли(мет)акрилатом.
7. Применение по п.1, отличающееся тем, что грунтовочная композиция Z является водной полимерной дисперсией, причем полимер P присутствует как твердый материал.
8. Применение по п.7, отличающееся тем, что количество полимера P составляет от 15 до 55 вес.%, в частности от 25 до 50 вес.%, предпочтительно от 35 до 45 вес.%, в расчете на общий вес грунтовочной композиции Z.
9. Применение по п.7, отличающееся тем, что водная полимерная дисперсия содержит смесь водной полиуретановой дисперсии и водной поли(мет)акрилатной дисперсии.
10. Применение по п.9, отличающееся тем, что количество водной полиуретановой дисперсии составляет от 10 до 50 вес.%, в частности от 20 до 40 вес.%, предпочтительно от 33 до 36 вес.%, а количество водной поли(мет)акрилатной дисперсии составляет от 40 до 80 вес.%, в частности от 50 до 70 вес.%, предпочтительно от 60 до 66 вес.%, каждый раз в расчете на общий вес грунтовочной композиции Z.
11. Применение по п.9, отличающееся тем, что содержание твердых веществ в водной полиуретановой дисперсии составляет от 35 до 55 вес.%, в частности от 40 до 50 вес.%, предпочтительно от 44 до 56 вес.%, в расчете на общий вес водной полиуретановой дисперсии.
12. Применение по п.9, отличающееся тем, что содержание твердых веществ в водной поли(мет)акрилатной дисперсии составляет от 30 до 50 вес.%, в частности от 35 до 40 вес.%, предпочтительно от 37 до 38 вес.%, в расчете на общий вес водной поли(мет)акрилатной дисперсии.
13. Применение по п.1, отличающееся тем, что грунтовочная композиция Z является двухкомпонентной, причем
первый компонент A содержит по меньшей мере один полимер P; а
второй компонент B содержит по меньшей мере одно соединение формулы (I).
14. Применение по п.1, отличающееся тем, что грунтовочная композиция Z дополнительно содержит по меньшей мере одну реологическую добавку.
15. Применение по п.1, отличающееся тем, что грунтовочная композиция Z содержит менее 5 вес.%, в частности от 0 до 2 вес.%, предпочтительно от 0 до 1 вес.%, наиболее предпочтительно 0 вес.%, каждый раз в расчете на общий вес грунтовочной композиции Z, органических соединений, точка кипения которых ниже 250°C при нормальном давлении или давлении паров которых больше 0,1 мбар при 20°C.
16. Применение по п.1, отличающееся тем, что синтетическая пленка образована из термопластичного синтетического материала, такого, как поливинилхлорид (ПВХ), в частности пластифицированный ПВХ, сополимера этилен/винилацетат (EVA) или из термопластичных полиолефинов (TPO), сополимера акрилонитрил/стирол/эфир акриловой кислоты (ASA), полиуретана (PUR), полиамида (PA), поли(мет)акрилатов, поликарбонатов, полиэтилентерефталата (PET) или сплавов этих синтетических материалов.
17. Применение по п.16, отличающееся тем, что синтетическая пленка является ПВХ-пленкой, в частности вспененной ПВХ-пленкой.
18. Способ склеивания двух подложек S1 и S2, включающий стадии:
i) нанесение грунтовочной композиции Z, описанной в применении по одному из пп.1-17, на склеиваемую подложку S1;
ii) нанесение клея на грунтовочную композицию Z, которая находится на подложке S1;
iii) приведение в контакт клея со второй подложкой S2;
или
i') нанесение грунтовочной композиции Z, описанной в применении по одному из пп.1-17, на склеиваемую подложку S1;
ii') нанесение клея на подложку S2;
iii') приведение в контакт клея с грунтовочной композицией Z, которая находится на подложке S1;
или
i") нанесение грунтовочной композиции Z, описанной в применении по одному из пп.1-17, на склеиваемую подложку S1;
ii") нанесение клея на грунтовочную композицию Z, которая находится на подложке S1;
iii") нанесение клея на подложку S2;
iv") приведение в контакт клея на грунтовочной композиции Z, которая находится на подложке S1, с клеем, который находится на подложке S2;
причем по меньшей мере одна из подложек S1 или S2 является синтетической пленкой.
19. Способ по п.18, отличающийся тем, что после нанесения грунтовочной композиции Z и перед нанесением клея проводят обдувку воздухом грунтовочной композиции Z с образованием подсушенной грунтовочной композиции и/или по меньшей мере частично сшитой грунтовочной композиции.
20. Способ по п.18, отличающийся тем, что по меньшей мере одна из подложек S1 или S2 является синтетической пленкой, которая образована из термопластичного синтетического материала, такого, как поливинилхлорид (ПВХ), в частности пластифицированный ПВХ, сополимер этилена с винилацетатом (EVA) или из термопластичных полиолефинов (TPO), сополимера акрилонитрил/стирол/эфир акриловой кислоты (ASA), полиуретана (PUR), полиамида (PA), поли(мет)акрилатов, поликарбонатов, полиэтилентерефталата (PET) или сплавов этих синтетических материалов.
21. Способ по п.20, отличающийся тем, что синтетическая пленка является ПВХ-пленкой, в частности вспененной ПВХ-пленкой.
22. Способ получения синтетической пленки, покрытой грунтовочной композицией Z, содержащий стадии:
i'") нанесение грунтовочной композиции Z, описанной в применении по одному из пп.1-17, на синтетическую пленку;
ii'") обдувка воздухом грунтовочной композиции Z с образованием подсушенной грунтовочной композиции и/или по меньшей мере частично сшитой грунтовочной композиции.
23. Синтетическая пленка, полученная способом по п.22.
24. Синтетическая пленка по п.23, отличающаяся тем, что синтетическая пленка образована из термопластичного синтетического материала, такого, как поливинилхлорид (ПВХ), в частности пластифицированный ПВХ, сополимера этилена с винилацетатом (EVA) или из термопластичных полиолефинов (TPO), сополимера акрилонитрил/стирол/эфир акриловой кислоты (ASA), полиуретана (PUR), полиамида (PA), поли(мет)акрилатов, поликарбонатов, полиэтилентерефталата (PET) или сплавов этих синтетических материалов.
25. Синтетическая пленка по п.23, отличающаяся тем, что синтетическая пленка является ПВХ-пленкой, в частности вспененной ПВХ-пленкой.
26. Применение синтетической пленки по одному из пп.23-25 для ламинирования деталей для салона автомобиля, в частности приборных панелей, внутренней обивки дверей, выступающей части пола между передними сиденьями, обивки сидений и т.п.